(57)【特許請求の範囲】
【請求項１】
陽極箔と陰極箔との間にフィブリル状耐熱性合成繊維を含むセパレータが配置されたコンデンサ素子を備え、
前記コンデンサ素子の陽極箔と陰極箔との間に、ポリチオフェン系の微粒子とポリスチレンスルホン酸を含む導電性高分子層が搭載され、該コンデンサ素子に搭載された導電性高分子の搭載量は、コンデンサ素子体積あたり、２０ｍｇ／ｃｍ３〜４０ｍｇ／ｃｍ３の範囲である固体電解コンデンサ。
【請求項２】
前記導電性高分子の分散溶液のｐＨが３未満である請求項１に記載の固体電解コンデンサ。
【請求項３】
前記コンデンサ素子に含まれる水分が０．１ｍｇ以下である請求項１又は２に記載の固体電解コンデンサ。
【請求項４】
前記陰極箔は、表面にエッチング層と該エッチング層上に１０Ｖ以下の酸化皮膜が形成されている請求項１ないし３いずれかに記載の固体電解コンデンサ。
【請求項５】
前記コンデンサ素子における陽極箔又は陰極箔の表面にはポリビニルアルコールが付着され、その含有量はコンデンサ素子体積あたり、０．３〜１１．０ｍｇ／ｃｍ３の範囲である請求項１ないし４いずれかに記載の固体電解コンデンサ。
【発明の詳細な説明】
【技術分野】
【０００１】
本発明は、固体電解コンデンサにかかり、特に導電性高分子の分散溶液より導電性高分子層を形成した固体電解コンデンサに関する。
【背景技術】
【０００２】
アルミニウム等のような弁作用を有する金属を利用した電解コンデンサは、陽極電極としての弁作用金属をエッチング箔等の形状にして誘電体を拡面化することにより、小型で大きな容量を得ることができることから、広く一般に用いられている。特に、電解質に固体電解質を用いた固体電解コンデンサは、小型、大容量、低等価直列抵抗であることに加えて、チップ化しやすく、表面実装に適している等の特質を備えていることから、電子機器の小型化、高機能化に欠かせないものとなっている。
【０００３】
固体電解コンデンサに用いられる固体電解質としては、電導度が高く、陽極電極の酸化皮膜層との密着性に優れた導電性高分子が用いられている。この導電性高分子としては、例えば、ポリアニリン、ポリピロール、ポリチオフェン、ポリエチレンジオキシチオフェンやこれらの誘導体等が知られている。
【０００４】
例えば、特許文献１では、陽極箔と陰極箔とをセパレータを介して巻回してコンデンサ素子を形成し、このコンデンサ素子にＥＤＯＴ及び酸化剤溶液を含浸し、加熱して、両電極間にＰＥＤＯＴポリマー層を形成し、固体電解コンデンサを形成することが開示されている。
【０００５】
この特許文献１の固体電解コンデンサでは、酸化剤溶液がかなりの酸性を示すため、酸化皮膜である誘電体層を腐食させ、等価直列抵抗の増加が生じ、またセルロース繊維を原料とするセパレータでは、セルロース繊維が化学酸化重合を阻害する問題があるため、該誘電体の腐食やセルロース繊維による化学酸化重合の阻害を防止すべく、陽極箔の表面に、酸性度を弱めた、もしくはアルカリ処理した導電性高分子の分散溶液を塗布し、乾燥することで、固体電解質を形成した固体電解コンデンサが特許文献２に開示されている。
【０００６】
【特許文献１】特開平０９−２９３６３９号公報
【特許文献２】特開２００６−２８７１８２号公報
【発明の開示】
【発明が解決しようとする課題】
【０００７】
ところで、このような固体電解コンデンサは、車載用途、インバータ用途に用いられるが、使用電圧は２０ＷＶから３５ＷＶへと上昇し、固体電解コンデンサの高耐圧化が求められている。
【０００８】
上記の導電性高分子の分散溶液にて導電性高分子層を形成した固体電解コンデンサでは、コンデンサ素子中に搭載された導電性高分子の搭載量によって、固体電解コンデンサの耐電圧特性等の電気的特性が変化することが分かった。
【０００９】
そこで、本発明は、上述したような従来技術の問題点を解決するために提案されたものであり、その目的は、高耐圧であり、さらには静電容量およびＴａｎδ特性に優れた固体電解コンデンサを提供することにある。
【課題を解決するための手段】
【００１０】
本発明者らが鋭意検討した結果、導電性高分子の分散溶液にて導電性高分子層を形成した固体電解コンデンサでは、コンデンサ素子中に搭載された導電性高分子の搭載量によって固体電解コンデンサの静電容量やＴａｎδ特性に加え、耐電圧特性が変わることが分かった。コンデンサ素子中への導電性高分子の搭載量について詳述すると、通常、導電性高分子の分散溶液の導電性高分子の微粒子の濃度は低いため、コンデンサ素子への導電性高分子の分散溶液の含浸又は浸漬−乾燥工程を複数回行うことで、コンデンサ素子中の導電性高分子の搭載量を増やすことができる。導電性高分子の搭載量を増やすことで、電極箔間や、陽極箔及び陰極箔の表面に形成される導電性高分子が密になるため、固体電解コンデンサとしての静電容量やｔａｎδ特性、さらにはＬＣ特性やＥＳＲ特性も改善されることが分かった。しかしながら、この導電性高分子のコンデンサ素子への搭載量が多すぎると、耐電圧特性が劣化することが分かった。これはコンデンサ素子中への導電性高分子の搭載量が増えると陽極箔の表面に形成される導電性高分子層の厚みが増えることとなる。ここで陽極箔の表面には酸化皮膜層が形成されているが、この酸化皮膜に亀裂等が生じると該亀裂部分に電流が集中して発熱等が生じる。この発熱によって前記亀裂部分の周辺の導電性高分子層が絶縁化され、固体電解コンデンサの耐電圧特性は維持できるが、この際に陽極箔の表面に形成された導電性高分子層が厚いと絶縁化しにくくなり、その絶縁化範囲も狭くなり、前記亀裂部分の周辺を含めて導電性高分子層が絶縁化されないため、固体電解コンデンサの耐電圧特性が劣化してしまうと考えられる。
【００１１】
そこで、本発明の固体電解コンデンサは、陽極箔と陰極箔との間にフィブリル状耐熱性合成繊維を含むセパレータが配置されたコンデンサ素子を備え、前記コンデンサ素子の陽極箔と陰極箔との間に、ポリチオフェン系の微粒子とポリスチレンスルホン酸を含む導電性高分子層が搭載され、該コンデンサ素子に搭載された導電性高分子の搭載量は、コンデンサ素子体積あたり、２０ｍｇ／ｃｍ３〜４０ｍｇ／ｃｍ３の範囲であることを特徴としている。
【００１２】
また、前記導電性高分子の分散溶液のｐＨが３未満であることを特徴としている。
【００１５】
また、前記コンデンサ素子に含まれる水分が０．１ｍｇ以下であることを特徴としている。
【００１６】
また、前記陰極箔は、表面にエッチング層と該エッチング層上に１０Ｖ以下の酸化皮膜が形成されていることを特徴としている。
【００１７】
また、前記コンデンサ素子には、ポリビニルアルコールが含有され、その含有量はコンデンサ素子体積あたり、１１．０ｍｇ／ｃｍ３以下の範囲であることを特徴としている。
【発明の効果】
【００１８】
本発明によれば、導電性高分子の分散溶液より導電性高分子層を形成した固体電解コンデンサにおいて、コンデンサ素子中への導電性高分子の搭載量を特定することで、高耐圧であり、さらには静電容量およびＴａｎδ特性に優れた固体電解コンデンサを提供することができる。
【発明を実施するための最良の形態】
【００１９】
以下、本発明の固体電解コンデンサの最良の実施形態を説明する。本発明の固体電解コンデンサは、アルミニウム等の弁作用金属からなり、表面に酸化皮膜層が形成された陽極箔と、陰極箔とを、合成繊維の不織布を含有するセパレータを介して巻回又は積層してコンデンサ素子を形成する。そして、このコンデンサ素子にリン酸を含有する水溶液中に浸漬し電圧印加する修復化成や上記合成繊維のバインダーを溶解させる温水浸漬処理等が施された後、コンデンサ素子に導電性高分子の分散溶液を含浸し、乾燥させて導電性高分子層を陽極箔と陰極箔の間に形成する。このコンデンサ素子に乾燥工程を施した後、金属ケース等の外装ケースに収納するとともに該外装ケースの開口部を封口ゴムにて封止して固体電解コンデンサが製造される。
【００２０】
（陽極箔）
陽極箔は、アルミニウム等の弁作用金属箔からなり、その表面を、塩化物水溶液中での電気化学的なエッチング処理により粗面化して多数のエッチングピットが形成され、更にこの陽極箔の表面には、ホウ酸アンモニウム等の水溶液中で電圧を印加して誘電体となる酸化皮膜層が形成されている。
【００２１】
（陰極箔）
陰極箔は、陽極箔と同様にアルミニウム等の弁作用金属箔からなり、（１）表面にエッチング処理を施したもの、（２）エッチング処理を施さないプレーン箔を用いたもの、（３）前記（１）又は（２）の表面に酸化皮膜を形成したもの、（４）前記（１）、（２）又は（３）の表面にチタンやニッケル等の金属やその炭化物、窒化物、炭窒化物又はこれらの混合物からなる金属薄膜層や、その他カーボン薄膜を形成したものがあげられる。
【００２２】
陰極箔としては、上記したものがあげられるが、中でもエッチング処理を施し、さらに１０Ｖ以下の酸化皮膜を形成した金属箔を用いると、固体電解コンデンサのＥＳＲ特性が良好となり好ましい。また表面に前記金属薄膜層やカーボン薄膜層等の導電材料を形成した金属箔においては、静電容量が向上し、さらには該金属薄膜層やカーボン層が金属箔の表面全面を覆って形成されると、ＥＳＲ特性も良好となる。
【００２３】
（リード線）
陽極箔及び陰極箔にはそれぞれの電極を外部に接続するためのリード線が、ステッチ、超音波溶接等の公知の手段により接続されている。このリード線は、アルミニウム等からなり、陽極箔、陰極箔との接続部と外部との電気的な接続を担う外部接続部からなり、巻回又は積層したコンデンサ素子の端面から導出される。
【００２４】
（セパレータ）
セパレータは、合成繊維の不織布を含むものであり、合成繊維としては、ポリエチレンテレフタレート、ポリブチレンテレフタレート、ポリエチレンナフタレート、それらの誘導体などのポリエステル系繊維、ビニロン系繊維、脂肪族ポリアミド、半芳香族ポリアミド、全芳香族ポリアミド等のポリアミド系繊維、ポリイミド系繊維、ポリエチレン繊維、ポリプロピレン繊維、トリメチルペンテン繊維、ポリフェニレンサルファイド繊維、アクリル繊維等があげられ、これらの繊維を単独で又は複数の繊維を配合して用いられる。中でも、耐熱性を有し、その分解温度が３００℃であるアクリル繊維や、その他、ポリエチレンテレフタレート、アラミド繊維、ポリアミド系繊維が好適である。ここで、半芳香族ポリアミドとは、主鎖の一部に例えば、脂肪鎖などを有するものを指すが、これに限定されるものではない。
【００２５】
（フィブリル状耐熱性合成繊維）
また、セパレータは、前記合成繊維に、フィブリル状耐熱性合成繊維を配合することもできる。フィブリル状耐熱性合成繊維とは、融点を持たないか、融点が２５０℃以上の有機繊維である耐熱性合成繊維をフィブリル状にした繊維をいう。フィブリル状とは、繊維の中のフィブリル（小繊維）が摩擦によって表面にあらわれて毛羽立ち、ささくれる現象をいい、主に繊維軸と平行な方向に非常に細かく分割された部分を有する繊維状であり、少なくともその一部が繊維径１μｍ以下となっている。前記耐熱性繊維としては、例えばパラ型全芳香族ポリアミド、メタ型全芳香族ポリアミド、全芳香族ポリエステル、ポリイミド、ポリアミドイミド、ポリフェニレンスルフィド、ポリベンゾイミダゾール、ポリエーテルエーテルケトン、ポリ（パラ−フェニレンベンゾビスチアゾール）、ポリ（パラ−フェニレン−２，６−ベンゾビスオキサゾール）、ポリテトラフルオロエチレン、アクリルなどの樹脂からなる単繊維や複合繊維が挙げられる。これらの中でも均一性の高いフィブリル状耐熱性合成繊維が得られやすいパラ型全芳香族ポリアミド繊維や、融点を持たず耐熱性が高くかつ剛性を有するアクリル繊維が好ましい。
【００２６】
フィブリル状耐熱性合成繊維を、セパレータに３０重量％以上配合することで、セパレータの剛性を高めることができるが、セパレータとして、他の合成繊維を含まずフィブリル状耐熱性合成繊維を単独で用いることもできる。
【００２７】
このフィブリル状耐熱合成繊維を用いることで、セパレータを緻密化して密度を高めることができる。またこのフィブリル状耐熱繊維のフィブリル部（繊維径１μｍ以下のささくれ部分）によりセパレータが緻密化され、このフィブリル部によって後述する導電性高分子の微粒子が付着して担持されやすく、コンデンサ素子内の導電性高分子の搭載量を高めることができ、固体電解コンデンサの静電容量とＥＳＲ特性を向上させることができる。
【００２８】
なお、セパレータには、ポリビニルアルコール、ポリエステル又はポリエチレングリコール等のバインダーを含有させることもできる。バインダーを含有させることで、セパレータの強度を高めることが可能となる。またセパレータとして前記合成繊維にマニラ紙やクラフト紙等のセルロース系繊維を混抄してもよい。ただしセルロース性繊維は後述する導電性高分子の分散溶液への耐性が低いため、セパレータは、合成繊維の不職布を主体とし、これにセルロース繊維を４０重量％以下の範囲で配合することが好ましい。
【００２９】
（ポリビニルアルコール）
また、コンデンサ素子中には、ポリビニルアルコールが含有されている。このポリビニルアルコールは、主に、導電性高分子の分散溶液による導電性高分子層の形成前にコンデンサ素子中に含有されていることが好ましい。さらには、ポリビニルアルコールは、コンデンサ素子を構成する陽極箔又は陰極箔の表面に付着していることが好ましい。このポリビニルアルコールが陽極箔又は陰極箔の表面に付着することで、固体電解コンデンサの耐電圧特性が向上する。これは後述する導電性高分子の分散溶液を用いて形成された導電性高分子層を改質し、導電性高分子層自体の耐電圧が高まると考えられる。
【００３０】
さらにこのポリビニルアルコールについて検討すると、コンデンサ素子中での含有量によって固体電解コンデンサの特性が変わることが分かった。つまり、コンデンサ素子中へのポリビニルアルコールの含有量が多すぎては低周波でのＥＳＲ特性の上昇や静電容量の減少が生じてしまうことが分かった。これは、ポリビニルアルコール自体は絶縁体であり、陽極箔又は陰極箔の表面に付着すると付着部分は容量形成部として機能しないため、固体電解コンデンサとして静電容量が減少してしまうことと考えられる。特に導電性高分子の分散溶液に含まれる導電性高分子の微粒子は、その粒径が極めて小さく（概して粒径は、100ｎｍ以下）また、導電性高分子の分散溶液に含まれる導電性高分子の微粒子の量も少ないため（概して分散溶液中の導電性高分子の微粒子の濃度は、１〜５％の範囲）、陽極箔又は陰極箔の表面に形成される導電性高分子層は薄く、また粗な状態であり、このような導電性高分子の微粒子の粒径が小さく、形成される導電性高分子層も薄く粗な状態では、陽極箔又は陰極箔の表面におけるポリビニルアルコールの占有率が導電性高分子に対して大きく、容量形成部の減少や、さらには形成された導電性高分子層に取り込まれたポリビニルアルコールの影響等により、固体電解コンデンサのＥＳＲの上昇や静電容量の減少が生じてしまうと考えられる。
【００３１】
したがって、陽極箔又は陰極箔へのポリビニルアルコールの付着やコンデンサ素子中でのポリビニルアルコールの含有を制限することが必要であり、鋭意検討したところ、コンデンサ素子中へのポリビニルアルコールの含有量は、コンデンサ素子体積あたり、１１．０ｍｇ／ｃｍ３以下の範囲が好適であることが分かった。さらに、鋭意検討したところ、このポリビニルアルコールが少なすぎると逆に耐電圧特性が向上しにくいことがわかり、コンデンサ素子体積あたり、０．５ｍｇ／ｃｍ３以上含有させると好適である。
【００３２】
（導電性高分子の分散溶液）
コンデンサ素子に含浸する導電性高分子の分散溶液は、溶媒に導電性高分子の微粒子を分散させた溶液である。この導電性高分子の微粒子は、概してその粒径は、100ｎｍ以下と極めて小さいものである。導電性高分子としては、ポリピロール類、ポリチオフェン類、ポリアセチレン類、ポリフェニレン類、ポリフェニレンビニレン類、ポリアニリン類、ポリアセン類、ポリチオフェンビニレン類、及びこれらの共重合体等が挙げられる。中でも重合の容易さ、空気中での安定性の点からは、ポリピロール類、ポリチオフェン類及びポリアニリン類が好ましい。ポリチオフェン類の中では、ポリエチレンジオキシチオフェンが酸化形態で非常に高い導電性を有するので好ましい。導電性高分子の分散溶液の溶媒としては、水及び／又は有機溶剤が挙げられる。この分散溶液には、ポリスチレンスルホン酸等のスルホン酸系のドーパントを含有させることが好ましく、その他、界面活性剤や有機バインダー等を含有させてもよい。この導電性高分子の分散溶液は、ｐＨ調整剤等を利用してそのｐＨと３未満としている。したがって、分散溶液の酸性度は高いものとなっている。また導電性高分子の分散溶液中の導電性高分子の微粒子の濃度は該して０．１〜５ｗｔ％の範囲が好ましい。
【００３３】
この導電性高分子の分散溶液は、ｐＨ調整剤等を利用してそのｐＨと制御することができる。通常、導電性高分子の分散溶液には、ドーパントとして、ポリスチレンスルホン酸等が含まれており、通常この酸が多いと分散溶液のｐＨが低くなるため、コンデンサ素子に含浸された際にセパレータや陽極箔の酸化皮膜への悪影響等を引き起こし、固体電解コンデンサとしては、ＥＳＲ特性が悪化すると考えられる。しかしながら、さらにこの導電性高分子の分散溶液を検討したところｐＨが低くなるほどポリスチレンスルホン酸等のドーパントの量が増えるため、形成される導電性高分子層自体の伝導度が高まることが分かった。そこで、このｐＨの低い導電性高分子の分散溶液を用いて、セパレータとして合成繊維を含むセパレータを用いると、合成繊維自体の耐酸性が高いため、導電性高分子の分散溶液との反応は抑制され、静電容量やＥＳＲ特性が改善されるとともに、耐電圧も上昇することが分かった。したがって、この導電性高分子の分散溶液のｐＨは３未満とすることが好適である。
【００３４】
（含浸−乾燥工程）
コンデンサ素子に導電性高分子の分散溶液を含浸した後、１００〜２００℃の温度範囲にて乾燥して、導電性高分子の分散溶液から溶媒等を除去して、コンデンサ素子の陽極箔と陰極箔間に導電性高分子層を形成する。ここでいう含浸とは、コンデンサ素子中に分散溶液を含ませる処理をいい、例えば前記コンデンサ素子を分散溶液に浸漬することでコンデンサ素子中に分散溶液を含ませることもできる。なお導電性高分子の分散溶液の導電性高分子の微粒子の濃度は低いため、コンデンサ素子中への導電性高分子の搭載量を確保するにも、上記含浸−乾燥工程は複数回行うことが好ましい。この含浸工程は、常圧化で行うこともできるが、減圧下又は加圧下で行うことで、陽極箔及び陰極箔のエッチングピットの深部にまで、導電性高分子層を形成することができる。
【００３５】
（導電性高分子の搭載量）
ここでコンデンサ素子中への導電性高分子の搭載量について詳述すると、前述のとおり、導電性高分子の分散溶液の導電性高分子の微粒子の濃度は低いため、コンデンサ素子への導電性高分子の分散溶液の含浸−乾燥工程を複数回行うことで、コンデンサ素子中の導電性高分子の搭載量を増やすことができる。導電性高分子の搭載量を増やすことで、電極箔間や、陽極箔及び陰極箔の表面に形成される導電性高分子層が密になるため、固体電解コンデンサとしての静電容量やｔａｎδ特性、さらにはＬＣ特性やＥＳＲ特性も改善されることになる。しかしながら、この導電性高分子のコンデンサ素子への搭載量が多すぎると、耐電圧特性が劣化することが分かった。これはコンデンサ素子中への導電性高分子の搭載量が増えると陽極箔の表面に形成される導電性高分子層の厚みが増えることとなる。ここで陽極箔の表面には酸化皮膜層が形成されているが、この酸化皮膜に亀裂等が生じると該亀裂部分に電流が集中して発熱等が生じる。この発熱によって前記亀裂部分の周辺の導電性高分子層が絶縁化され、固体電解コンデンサの耐電圧特性は維持できるが、この際に陽極箔の表面に形成された導電性高分子層が厚いと絶縁化しにくくなり、その絶縁化範囲も狭くなり、前記亀裂部分の周辺を含めて導電性高分子層が絶縁化されないため、固体電解コンデンサの耐電圧特性が劣化してしまうと考えられる。
【００３６】
そこで、鋭意検討したところ、コンデンサ素子に搭載された導電性高分子の搭載量は、コンデンサ素子体積あたり、２０ｍｇ／ｃｍ３〜４０ｍｇ／ｃｍ３の範囲が好適であることが分かった。
【００３７】
（水分量）
このように導電性高分子層が形成されたコンデンサ素子は、次工程として、乾燥処理が施される。コンデンサ素子中に水分が付着されていると、後工程のエージング時に、陽極箔の酸化皮膜の修復が効率よく行われることになる。しかしながら、この水分の付着量が多いと、コンデンサ素子中に形成された導電性高分子層が水分と反応して劣化し、また固体電解コンデンサの実装時のはんだリフローの熱によって水分が気化して、ケース内の内圧が上昇し、ケースが膨らんでしまう。そこで、コンデンサ素子を乾燥して、コンデンサ素子中の水分量を制御すると好ましい。具体的には、コンデンサ素子中の水分量は、０．１ｍｇ以下とすることが好適である。
【００３８】
コンデンサ素子は、その後、金属ケース等の外装ケースに収納され、該外装ケースの開口部を封口ゴムにて封止するとともに、所定温度にて定格電圧を印加するエージング処理が施される。
【実施例】
【００３９】
続いて、以下のようにして製造した実施例及び比較例に基づいて本発明をさらに詳細に説明する。
【００４０】
（実施例１）表面にエッチング層を形成し、このエッチング層の上に酸化皮膜層を形成したアルミニウムからなる陽極箔と、表面にエッチング層を形成し、このエッチング層の上に５Ｖの酸化皮膜を形成したアルミニウムからなる陰極箔とを、合成繊維として、半芳香族ポリアミド繊維の不職布を主体として、フィブリル状耐熱性合成繊維を配合し、ポリビニルアルコールをバインダーとして用いたセパレータを介して巻回し、素子形状が５．８φ、高さ３．２Ｌコンデンサ素子を形成し、このコンデンサ素子をリン酸を含有する水溶液中で修復化成し、その後温水にコンデンサ素子を浸漬し、セパレータ中に含まれるポリビニルアルコールを溶解させて陽極箔及び陰極箔の表面に付着させた。このコンデンサ素子を、ポリチオフェン系の微粒子とポリスチレンスルホン酸を水溶液に分散した導電性高分子の分散溶液に浸漬し、コンデンサ素子を引き上げて約１５０℃で乾燥する。さらにこのコンデンサ素子の導電性高分子の分散溶液への浸漬−乾燥を複数回繰り返して、コンデンサ素子に導電性高分子層を形成した。このコンデンサ素子を有底筒状のアルミニウムケースに挿入し、開口部を絞り加工によってゴム封口してからエージングを行い、固体電解コンデンサを作製した。なお、導電性高分子の分散溶液のｐＨは２．９とした。また、このコンデンサ素子中に含まれる導電性高分子の搭載量を測定したところ、コンデンサ素子体積あたり２０．０ｍｇ／ｃｍ３であった。
【００４１】
（実施例２）コンデンサ素子に、コンデンサ素子体積あたり、３３．４ｍｇ／ｃｍ３の導電性高分子を搭載させ、その他は実施例１と同様の固体電解コンデンサを作成した。
【００４２】
（実施例３）コンデンサ素子に、コンデンサ素子体積あたり、４０．０ｍｇ／ｃｍ３の導電性高分子を搭載させ、その他は実施例１と同様の固体電解コンデンサを作成した。
た。
【００４３】
（参考例１）コンデンサ素子に、コンデンサ素子体積あたり、７．４ｍｇ／ｃｍ３の導電性高分子を搭載させ、その他は実施例１と同様の固体電解コンデンサを作成した。
【００４４】
（参考例２）コンデンサ素子に、コンデンサ素子体積あたり、４４．１ｍｇ／ｃｍ３の導電性高分子を搭載させ、その他は実施例１と同様の固体電解コンデンサを作成した。
【００４５】
以上の実施例１ないし実施例３と参考例１及び参考例２のそれぞれの特性を測定した。その結果を表１に示す。１２０Ｈｚでの静電容量及びＴａｎδの初期特性、リフロー後のＶ−Ｉ試験でのショート電圧を測定した。
【００４６】
【表１】
0005921802.tif 000002
【００４７】
表１より明らかなように、実施例１ないし実施例３の固体電解コンデンサでは、コンデンサ素子体積あたりの導電性高分子の搭載量が少ない参考例１に比べて、リフロー後のショート電圧はやや減少するものの、静電容量およびＴａｎδ特性は大幅に改善されていることが分かる。また実施例１ないし実施例３の固体電解コンデンサでは、コンデンサ素子体積あたりの導電性高分子の搭載量が多い参考例２に比べて、静電容量及びＴａｎδは同等もしくはやや減少するものの、リフロー後のショート電圧は大幅に改善されていることが分かる。
【００４８】
次にセパレータ材料について検証する。
【００４９】
（実施例４）フィブリル状耐熱性合成繊維を配合させず、半芳香族ポリアミド繊維の不職布を主体としたセパレータとし、その他は実施例２と同様の固体電解コンデンサを作成した。
【００５０】
（参考例３）セパレータをクラフト紙とし、その他は実施例２と同様の固体電解コンデンサを作成した。
【００５１】
以上の実施例２及び実施例４と参考例３のそれぞれの特性を測定した。その結果を以下に示す。１２０Ｈｚでの静電容量及び１００ｋＨｚでのＥＳＲの初期特性、リフロー後のＶ−Ｉ試験でのショート電圧を測定した。
【００５２】
【表２】
0005921802.tif 000003
【００５３】
表２より明らかなように、実施例２及び実施例４の固体電解コンデンサでは、セルロース繊維を用いた参考例３に比べても静電容量、ＥＳＲ特性、ショート電圧が大幅に改善されていることが分かる。なお、セルロース繊維を用いた参考例３については、リフロー後に外装ケース膨れが生じていたため、Ｖ−Ｉ試験でのショート電圧は測定不能だった。また実施例２及び実施例４の固体電解コンデンサを検討すると、セパレータとして、フィブリル化耐熱性合成繊維を配合することによって、静電容量及びＥＳＲ特性が改善されることが分かる。
【００５４】
次にコンデンサ素子体積あたりのポリビニルアルコールの含有量について、検証する。
【００５５】
（実施例２）実施例２で作成したコンデンサ素子を分解すると、陽極箔の表面にポリビニルアルコールが付着していることが分かった。さらにコンデンサ素子体積あたりのポリビニルアルコールを測定したところ、５．０ｍｇ／ｃｍ３であった。
【００５６】
（実施例５）コンデンサ素子の素子体積あたりのポリビニルアルコールの含有量を、０．３ｍｇ／ｃｍ３に調整し、その他は実施例２と同様の固体電解コンデンサを作成した。
【００５７】
（実施例６）コンデンサ素子の素子体積あたりのポリビニルアルコールの含有量を、０．５ｍｇ／ｃｍ３に調整し、その他は実施例２と同様の固体電解コンデンサを作成した。
【００５８】
（実施例７）コンデンサ素子の素子体積あたりのポリビニルアルコールの含有量を、０．８ｍｇ／ｃｍ３に調整し、その他は実施例２と同様の固体電解コンデンサを作成した。
【００５９】
（実施例８）コンデンサ素子の素子体積あたりのポリビニルアルコールの含有量を、１．６ｍｇ／ｃｍ３に調整し、その他は実施例２と同様の固体電解コンデンサを作成した。
【００６０】
（実施例９）コンデンサ素子の素子体積あたりのポリビニルアルコールの含有量を、２．３ｍｇ／ｃｍ３に調整し、その他は実施例２と同様の固体電解コンデンサを作成した。
【００６１】
（実施例１０）コンデンサ素子の素子体積あたりのポリビニルアルコールの含有量を、１１．０ｍｇ／ｃｍ３に調整し、その他は実施例２と同様の固体電解コンデンサを作成した。
【００６２】
（参考例４）セパレータのバインダーとしてポリビニルアルコールを用いず、またコンデンサ素子にポリビニルアルコールを含有させず、その他は実施例２と同様の固体電解コンデンサを作成した。
【００６３】
（参考例５）コンデンサ素子の素子体積あたりのポリビニルアルコールの含有量を、１６．７ｍｇ／ｃｍ３に調整し、その他は実施例２と同様の固体電解コンデンサを作成した。
【００６４】
以上の実施例２、実施例５ないし実施例１０と参考例４及び参考例５のそれぞれの特性を測定した。その結果を表３に示す。１２０Ｈｚでの静電容量及び１２０ＨｚでのＥＳＲの初期特性、リフロー後のＶ−Ｉ試験でのショート電圧を測定した。
【００６５】
【表３】
0005921802.tif 000004
【００６６】
表３より明らかなように、実施例２、実施例５ないし実施例１０の固体電解コンデンサでは、コンデンサ素子にポリビニルアルコールが付着していない参考例４に比べて、静電容量は同等もしくはやや減少するものの、ＥＳＲ特性やリフロー後のショート電圧は大幅に改善されていることが分かる。また実施例２、実施例５ないし実施例１０の固体電解コンデンサでは、コンデンサ素子体積あたりのポリビニルアルコールの含有量が多い参考例５に比べて、リフロー後のショート電圧は減少するものの、ＥＳＲ特性や静電容量は大幅に改善されていることが分かる。なお、コンデンサ素子体積あたりのポリビニルアルコールの含有量が少ない実施例５に比べ他の実施例では、リフロー後のショート電圧が向上していることが分かる。